(57)【要約】【課題】軟質ＰＶＣからなる支持体のための圧感接着剤の提供。【解決手段】この課題は、（ａ）酢酸ビニル０．５〜３０質量％、（ｂ）少なくとも１つの酸基または酸無水物基を有するモノマー０．１〜１０質量％、（ｃ）（ａ）および（ｂ）とは異なる、水への溶解度は５ｇ／ｌより大きく（２１℃、１バール）、かつ１５℃より低いガラス転移温度を有する少なくとも１種のモノマー５〜７０質量％、（ｄ）水への溶解度が５ｇ／ｌより小さいビニル芳香族モノマー０〜２０質量％、（ｅ）（ａ）〜（ｄ）とは異なる少なくとも１種のＣ１〜Ｃ２０−アルキル（メタ）アクリレート０〜９０質量％、および（ｆ）（ａ）〜（ｅ）とは異なる少なくとも１種のその他のモノマー０〜４０質量％から構成されるポリマーにより解決する。【選択図】　　　なし【特許請求の範囲】
【請求項１】
次の成分
（ａ）酢酸ビニル０．５〜３０質量％、
（ｂ）少なくとも１つの酸基または酸無水物基を有するモノマー０．１〜１０質量％、
（ｃ）（ａ）および（ｂ）とは異なる、水への溶解度が５ｇ／ｌより大きく（２１℃、１バール）、かつ１５℃より低いガラス転移温度を有する少なくとも１種のモノマー５〜７０質量％、
（ｄ）水への溶解度が５ｇ／ｌより小さいビニル芳香族モノマー０〜２０質量％、
（ｅ）（ａ）〜（ｄ）とは異なる少なくとも１種のＣ１〜Ｃ２０−アルキル（メタ）アクリレート０〜９０質量％、および
（ｆ）（ａ）〜（ｅ）とは異なる少なくとも１種のその他のモノマー０〜４０質量％
から構成されるポリマー。
【請求項２】
（ａ）１〜２０質量％、
（ｂ）０．２〜５質量％、
（ｃ）１０〜６０質量％、
（ｄ）０〜１５質量％、
（ｅ）２０〜８０質量％、
（ｆ）０〜３０質量％
から構成される、請求項１記載のポリマー。
【請求項３】
（ｄ）を少なくとも０．１質量％含有する、請求項１または２記載のポリマー。
【請求項４】
（ｆ）が架橋するモノマーではない、請求項１または２記載のポリマー。
【請求項５】
請求項１から４までのいずれか１項記載のポリマーの水性分散液。
【請求項６】
請求項１から４までのいずれか１項記載のポリマーまたは請求項５記載の分散液を含有する接着剤。
【請求項７】
請求項１から４までのいずれか１項記載のポリマーまたは請求項５記載の分散液を含有する圧感接着剤。
【請求項８】
基材の少なくとも一方が軟質ＰＶＣからなることを特徴とする、２つの基材を結合するための請求項７記載の圧感接着剤の使用。
【請求項９】
軟質ＰＶＣからなる支持材料上に圧感接着剤を施す、請求項８記載の使用。
【請求項１０】
請求項９記載の使用により得られる、粘着製品。
【発明の詳細な説明】
【０００１】
【発明の属する技術分野】
本発明は、（ａ）酢酸ビニル０．５〜３０質量％、
（ｂ）少なくとも１つの酸基または酸無水物基を有するモノマー０．１〜１０質量％、
（ｃ）（ａ）および（ｂ）とは異なる、水への溶解度が５ｇ／ｌより大きく（２１℃、１バール）、かつ１５℃より低いガラス転移温度を有する少なくとも１種のモノマー５〜７０質量％、
（ｄ）水への溶解度が５ｇ／ｌより小さいビニル芳香族モノマー０〜２０質量％、
（ｅ）（ａ）〜（ｄ）とは異なる少なくとも１種のＣ１〜Ｃ２０−アルキル（メタ）アクリレート０〜９０質量％、および
（ｆ）（ａ）〜（ｅ）とは異なる少なくとも１種のその他のモノマー０〜４０質量％
から構成されるポリマーに関する。
【０００２】
更に、本発明はこのポリマーの水性分散液およびこのポリマーをベースとする接着剤および圧感接着剤に関する。
【０００３】
特に本発明は基材の少なくとも一方が軟質ＰＶＣからなる、２つの基材を結合するためのおよび支持材料として軟質ＰＶＣを有する粘着製品の製造のための圧感接着剤の使用に関する。
【０００４】
【従来の技術】
外部への適用のためには、しばしば支持材料として軟質ＰＶＣを有する粘着ラベルおよび粘着テープおよびプリントフィルムを使用する。軟質ＰＶＣフィルムはフタレートベースの低分子量可塑剤を含有する。この可塑剤を使用することにより生じる問題は可塑剤がフィルムから圧感接着剤中に移行することがあるということである。このことは使用上の接着特性に悪影響を及ぼす。一般に、ラベルまたはフィルムがその上に接着される表面への接着剤の接着性も、凝集も、接着剤中への可塑剤の移行により明らかに減少する。
【０００５】
外部への適用においては、粘着製品は湿気の影響も受ける。
【０００６】
接着剤フィルム上への水の作用は不所望な白濁に導き、これを白化と呼ぶ。
【０００７】
ＵＳ３５４７８５２、ＥＰ−Ａ９７８５５１、ＥＰ−Ａ４５４４２６およびＷＯ−９８／４４０６４中には種々の組成の乳化重合体が軟質ＰＶＣからなる支持体を有する粘着製品のための接着剤として記載されている。
【０００８】
【特許文献１】
ＵＳ３５４７８５２
【特許文献２】
ＥＰ−Ａ９７８５５１
【特許文献３】
ＥＰ−Ａ４５４４２６
【特許文献４】
ＷＯ−９８／４４０６４
【０００９】
【発明が解決しようとする課題】
本発明の課題は、軟質ＰＶＣからなる支持体における接着特性の改善であり、これに付随する可塑剤の移行および湿気の作用における白化の減少である。
【００１０】
【課題を解決するための手段】
これによれば冒頭で定義したポリマーおよびその圧感接着剤としての使用、並びにこの圧感接着剤を用いて製造した支持材料として軟質ＰＶＣを有する粘着製品が見いだされた。
【００１１】
本発明によるポリマーはラジカル重合可能な化合物（モノマー）から構成されており、このモノマーのラジカル重合により得られる。
【００１２】
次の質量に関する記載は常にポリマーに対するものである。
【００１３】
このポリマーは、（ａ）酢酸ビニル０．５〜３０質量％、
（ｂ）少なくとも１つの酸基または酸無水物基を有するモノマー０．１〜１０質量％、
（ｃ）（ａ）および（ｂ）とは異なる、水への溶解度が５ｇ／ｌより大きく（２１℃、１バール）、かつ１５℃より低いガラス転移温度を有する少なくとも１種のモノマー５〜７０質量％、
（ｄ）水への溶解度が５ｇ／ｌより小さいビニル芳香族モノマー０〜２０質量％、
（ｅ）（ａ）〜（ｄ）とは異なる少なくとも１種のＣ１〜Ｃ２０−アルキル（メタ）アクリレート０〜９０質量％、および
（ｆ）（ａ）〜（ｅ）とは異なる少なくとも１種のその他のモノマー（ｆ）０〜４０質量％
から構成されている。
【００１４】
モノマー（ａ）の含量は有利に１〜２０質量％、特に有利に２〜１５質量％および殊に有利に５〜１５質量％である。
【００１５】
モノマー（ｂ）の含量は有利に０．２〜５質量％、特に有利に１〜５質量％および殊に有利に２〜５質量％である。
【００１６】
モノマー（ｃ）の含量は有利に１０〜６０質量％、特に有利に１５〜５０質量％および殊に有利に２０〜４０質量％である。
【００１７】
モノマー（ｄ）の含量は有利に０〜１５質量％、特に有利に０〜１０質量％および殊に有利に０〜８質量％である。
【００１８】
特に有利な実施態様においてはポリマー中にモノマー（ｄ）が含有されており、この含量は少なくとも０．１質量％、特に少なくとも０．５質量％である。
【００１９】
モノマー（ｅ）の含量は有利に２０〜８０質量％、特に有利に３０〜８０質量％および殊に有利に４０〜７０質量％である。
【００２０】
モノマー（ｆ）の含量は有利に０〜３０質量％、特に有利に０〜２０質量％および殊に有利に０〜１０質量％である。
【００２１】
モノマー（ｆ）は有利な特性を達成するために必須のものではなく、従ってモノマー（ｆ）を全く添加しなくてもよい。
【００２２】
ポリマーの有利な組成は、例えば、
（ａ）１〜２０質量％、
（ｂ）０．２〜５質量％、
（ｃ）１０〜６０質量％、
（ｄ）０〜１５質量％、
（ｅ）２０〜８０質量％、
（ｆ）０〜３０質量％
であるか、または特に
（ａ）２〜１５質量％、
（ｂ）１〜５質量％、
（ｃ）１５〜５０質量％、
（ｄ）０〜１０質量％、
（ｅ）３０〜８０質量％、
（ｆ）０〜２０質量％
であり、特に有利には
（ａ）５〜１５質量％、
（ｂ）２〜５質量％、
（ｃ）２０〜４０質量％、
（ｄ）０〜８質量％、
（ｅ）４０〜７０質量％、
（ｆ）０〜１０質量％
である。
【００２３】
モノマー（ｂ）としては、例えばアクリル酸、メタクリル酸、イタコン酸、マレイン酸、フマル酸または無水マレイン酸が考慮される。
【００２４】
アクリル酸またはメタクリル酸が有利である。
【００２５】
モノマー（ｃ）の水への溶解度は有利に１０ｇ／ｌより大きい。モノマー（ｃ）は全く酸基または酸無水物基を有していない。
【００２６】
モノマー（ｃ）のガラス転移温度は有利には１２℃より低い。
【００２７】
モノマー（ｃ）としては例えばアクリル酸エチルおよびアクリル酸メチルである。
【００２８】
ガラス転移温度はホモポリマーに関して常用の方法、例えば示差熱分析法または示差走査熱分析法（例えば、ＡＳＴＭ３４１８／８２、いわゆる“ｍｉｄｐｏｉｎｔ　ｔｅｍｐｅｒａｔｕｒｅ”参照）により測定する。
【００２９】
ビニル芳香族化合物としては、例えばビニルトルエン、α−およびｐ−メチルスチレン、α−ブチルスチレン、４−ｎ−ブチルスチレン、４−ｎ−デシルスチレンおよび有利にはスチレンが考慮される。
【００３０】
スチレンが有利である。
【００３１】
モノマー（ｅ）は（ｂ）または（ｃ）に属さないアルキル（メタ）アクリレートであり、特にＣ４〜Ｃ２０−アルキルアクリレートおよびＣ１〜Ｃ２０−メタクリレートである。
【００３２】
Ｃ４〜Ｃ８−アルキルアクリレート、特にｎ−ブチルアクリレートまたは２−エチルヘキシルアクリレートが有利である。
【００３３】
更に（ａ）〜（ｅ）とは異なるモノマーを一緒に使用することができる。しかしながら、本発明の有利な特性を達成するためにはその他のモノマーを一緒に使用することは必要ではない。その他のモノマー（ｆ）としては架橋するモノマー、例えば２個または２個より多いエチレン性不飽和基を有するモノマーでないものを使用する。
【００３４】
内部架橋剤、例えばモノマーｆ）またはポリマーを架橋するために添加される外部架橋剤、は本発明の範囲において必要ではない。
【００３５】
ポリマーが水性分散液の形で存在しているのが有利である。
【００３６】
ポリマーの製造は有利な実施形においては、乳化重合によりおこなれ、従って、乳化重合体である。乳化重合においては、直接ポリマーの水性分散液に導く。
【００３７】
しかしながら、この製造は、例えば溶液重合、および引き続き水中での分散により行うこともできる。
【００３８】
乳化重合においてはイオンおよび／または非イオン乳化剤および／または保護コロイドもしくは安定剤を界面活性化合物として使用する。
【００３９】
好適な保護コロイドの充分な記載はＨｏｕｂｅｎ−Ｗｅｙｌ，　Ｍｅｔｈｏｄｅｎ　ｄｅｒ　ｏｒｇａｎｉｓｃｈｅｎ　Ｃｈｅｍｉｅ，　Ｂａｎｄ　ＸＩＶ／１，　Ｍａｋｒｏｍｏｌｅｋｕｌａｒｅ　Ｓｔｏｆｆｅ，　Ｇｅｏｒｇ−Ｔｈｉｅｍｅ−Ｖｅｒｌａｇ，　Ｓｔｕｔｔｇａｒｔ，　１９６１，　ｐ　４１１−４２０にある。乳化剤としてはアニオン、カチオンおよび非イオン乳化剤を考慮することができる。随伴する界面活性物質としては保護コロイドとは異なり、分子量が通常２０００ｇ／モルを下回る乳化剤のみを使用するのが有利である。もちろん、界面活性物質の混合物を使用する場合には、個々の成分は相互に相容性でなければならず、このことが疑わしい場合には少しの前実験で調べることができる。アニオンおよび非イオン乳化剤を界面活性物質として使用するのが有利である。最も汎用される随伴の乳化剤は、例えばエトキシル化脂肪アルコール（ＥＯ度：３〜５０、アルキル基：Ｃ８〜Ｃ３６）、エトキシル化モノ−、ジ−およびトリ−アルキルフェノール（ＥＯ度：３〜５０、アルキル基：Ｃ４〜Ｃ９）、スルホコハク酸のジアルキルエステルのアルカリ金属塩並びにアルキルスルフェート（アルキル基：Ｃ８〜Ｃ１２）の、エトキシル化アルカノール（ＥＯ度：４〜３０、アルキル基：Ｃ１２〜Ｃ１８）の、エトキシル化アルキルフェノール（ＥＯ度：３〜５０、アルキル基：Ｃ４〜Ｃ９）の、アルキルスルホン酸（アルキル基：Ｃ１２〜Ｃ１８）の、およびアルキルアリールスルホン酸（アルキル基：Ｃ９〜Ｃ１８）のアルカリ塩およびアンモニウム塩である。
【００４０】
その他の好適な乳化剤は一般式ＩＩ
【００４１】
【化１】
2004035889.tif 000002
【００４２】
［式中、Ｒ５およびＲ６は水素またはＣ４〜Ｃ１４−アルキル基を表し、かつこれらは同時に水素ではない、およびＸおよびＹはアルカリ金属イオンおよび／またはアンモニウムイオンであってよい］の化合物である。Ｒ５、Ｒ６が線状または分枝のＣ−原子６〜１８個を有するアルキル基または水素を表すのが有利であり、特にＣ−原子６、１２および１６個を有するものが有利であり、その際Ｒ５およびＲ６は同時に水素であることはない。ＸおよびＹは有利にナトリウム、カリウムまたはアンモニウムイオンを表し、その際ナトリウムが特に有利である。ＸおよびＹがナトリウムを表し、Ｒ５がＣ−原子１２個を有する分枝鎖アルキル基を表し、Ｒ６が水素またはＲ５である化合物ＩＩが特に有利である。しばしばモノアルキル化生成物の割合が５０〜９０質量％を示す工業的混合物を、例えばＤｏｗｆａｘ（Ｒ）　２Ａ１（Ｄｏｗ　Ｃｈｅｍｉｃａｌ　Ｃｏｍｐａｎｙの商標）を使用する。
【００４３】
好適な乳化剤はＨｏｕｂｅｎ−Ｗｅｙｌ，　Ｍｅｔｈｏｄｅｎ　ｄｅｒ　ｏｒｇａｎｉｓｃｈｅｎ　Ｃｈｅｍｉｅ，　Ｂａｎｄ　１４／１，Ｍａｋｒｏｍｏｌｅｋｕｌａｒｅ　Ｓｔｏｆｆｅ，　Ｇｅｏｒｇ−Ｔｈｉｅｍｅ−Ｖｅｒｌａｇ，　Ｓｔｕｔｔｇａｒｔ，　１９６１，　ｐ　１９２−２０８にも記載されている。
【００４４】
【外１】
2004035889.tif 000003
【００４５】
界面活性物質を通常重合すべきモノマーに対して０．１〜１０質量％の量で使用する。
【００４６】
乳化重合のための水溶性開始剤は例えばペルオキソ二硫酸のアンモニウム塩およびアルカリ金属塩、例えばナトリウムペルオキソ二硫酸、過酸化水素または有機ペルオキシド、例えばｔ−ブチルヒドロペルオキシドである。
【００４７】
いわゆる還元酸化（レドックス）開始剤系が好適である。
【００４８】
レドックス開始剤系とは少なくとも１種の多くの場合無機還元剤と無機または有機酸化剤とからなる。
【００４９】
酸化成分とは、例えばすでに前記の乳化重合のための開始剤である。
【００５０】
還元成分とは、例えば亜硫酸のアルカリ金属塩、例えば亜硫酸ナトリウム、亜硫酸水素ナトリウム、二亜硫酸のアルカリ塩、例えば二亜硫酸ナトリウム、脂肪族アルデヒドおよびケトンの二亜硫酸付加化合物、例えばアセトンビスルフィットまたは還元剤、例えばヒドロキシメタンスルフィン酸およびその塩、またはアスコルビン酸である。このレドックス開始剤系は、金属成分が多くの原子価状態で生じることのある可溶性の金属化合物と共に使用することができる。
【００５１】
通常のレドックス開始剤系は例えば、アスコルビン酸／硫酸鉄（ＩＩ）／ナトリウムペルオキソ二硫酸、ｔ−ブチルヒドロペルオキシド／二亜硫酸ナトリウム、ｔ−ブチルヒドロペルオキシド／Ｎａ−ヒドロキシメタンスルフィン酸である。個々の成分、例えば還元成分は同様に混合物であってよく、例えばヒドロキシメタンスルフィン酸のナトリウム塩および二亜硫酸ナトリウムからなる混合物であってよい。
【００５２】
前記の化合物は多くの場合水溶液の形で使用し、その際下方の濃度は分散液中に認容することのできる水の量により、および上方の濃度は該当する化合物の水中への溶解性により決定する。一般に、濃度は溶液に対して０．１〜３０質量％、有利に０．５〜２０質量％、特に有利に１．０〜１０質量％である。
【００５３】
開始剤の量は一般に、重合すべきモノマーに対して０．１〜１０質量％、有利に０．５〜５質量％である。乳化重合においては多くの異なる開始剤を使用することができる。
【００５４】
重合においては調節剤を、例えば重合すべきモノマーの１００質量部に対して０〜０．８質量部で使用することができ、これにより分子量は減少する。好適であるのは、例えばチオール基を有する化合物、例えばｔ−ブチルメルカプタン、チオグリコール酸エチルアクリルエステル、メルカプトエチノール、メルカプトプロピルトリメトキシシランまたはｔ−ドデシルメルカプタンである。
【００５５】
乳化重合は一般に、３０〜１３０℃、有利に５０〜９０℃で行う。重合媒体は水のみからなっていても、水と水混和性の液体、例えばメタノールとからなる混合物からなっていてもよい。水のみを使用するのが有利である。乳化重合はバッチ式でも、段階的および傾斜法を含めて供給法の形でも実施することができる。供給法が有利であり、この際、この重合配合物の一部を装入し、重合温度に加熱し、重合させ、引き続き重合配合物の残りを、通常多くの空間的に分離した供給流により重合帯域に供給し、この供給流の１つまたは複数のものはモノマーを純粋な形でまたは乳化した形で含有しており、この添加を段階的にまたは濃度に傾斜を付けて、かつ重合がこの添加の間保持されるように行う。重合においては、例えば粒度の調節を改善するために、ポリマー種を装入することもできる。
【００５６】
ラジカル水性乳化重合の経過において開始剤を重合容器に添加する方法は、平均的な当業者には公知である。重合容器中に完全に装入することも、ラジカル水性乳化重合の経過でのその消費に応じて連続的にまたは段階的に添加することもできる。このことは個々に関しては開始剤系の化学的な特性にも重合温度にも依存する。有利には一部を装入し、残りの部分を重合帯域の消費に応じて供給するのが有利である。
【００５７】
残留モノマーを除去するためには、通常元来の乳化重合の終了後に、すなわちモノマーの少なくとも９５％が変換した後に、開始剤を添加する。
【００５８】
供給法の際に、個々の成分を反応器に上方から、側方からまたは反応器底部を介して下方から添加することができる。
【００５９】
乳化重合においては、ポリマーの水性分散液が一般に１５〜７５質量％、有利に４０〜７５質量％の固体物質含量を有している。
【００６０】
反応の高い空時収率のためには、できるだけ高い固体含量を有する分散液が有利である。固体含量＞６０質量％を達成するためには、粘度が高くなりすぎ、分散液をもはや操作することができなくなることがないように、双峰（ｂｉｍｏｄａｌ）または多峰の（ｐｏｌｙｍｏｄａｌ）粒度に調節するべきである。新しい粒子世代を製造することは、例えば種の添加により（ＥＰ８１０８３）、過剰量の乳化剤を添加することによりまたはミニエマルジョンを添加することにより実施することができる。高い固体含量で低い粘度が得られることの、その他の利点は高い固体含量での改善された被覆挙動である。新しい粒子世代の製造は任意の時点で行うことができる。これは低い粘度のために必要とされる粒度分布により決まる。
【００６１】
このように製造されたポリマーをその水性分散液の形で使用するのが有利である。
【００６２】
このポリマー、もしくはエマルジョンポリマーのガラス転移温度は有利に−６０〜０℃、特に有利に−６０〜−１０℃、殊に有利には−４０〜−１２℃である。
【００６３】
ガラス転移温度は通常の方法、例えば示差熱分析法または示差走査熱分析法（例えば、ＡＳＴＭ３４１８／８２、いわゆる“ｍｉｄｐｏｉｎｔ　ｔｅｍｐｅｒａｔｕｒｅ”参照）により測定する。
【００６４】
このポリマーもしくはポリマーの分散液は接着剤として、特に圧感接着剤として好適である。
【００６５】
この接着剤もしくは圧感接着剤はこのポリマーもしくはこのポリマーの水性分散液単独からなっていてもよい。
【００６６】
この接着剤および圧感接着剤はその他の添加物：充填剤、着色剤、流れ調製剤、増粘剤または粘着付与剤（粘着性を付与する樹脂）を含有していてよい。粘着付与剤は、例えば天然樹脂、例えばロジン、およびその不均化または異性化、重合、二量体化、水素化により生じる誘導体である。これらはその塩の形で（例えば、一価または多価の対イオン（カチオン）との塩の形で）または有利にはそのエステル化した形で存在していてよい。エステル化のために使用することのできるアルコールは、一価または多価であってよい。例えばメタノール、エタンジオール、ジエチレングリコール、トリエチレングリコール、１，２，３−プロパントリオール、ペンタエリトリットである。
【００６７】
更に、炭化水素樹脂、例えばクマロン・インデン樹脂、ポリテルペン樹脂、不飽和ＣＨ−化合物、例えばブタジエン、ペンテン、メチルブテン、イソプレン、ピペリレン、ジビニルメタン、ペンタジエン、シクロペンテン、シクロペンタジエン、シクロヘキサジエン、スチレン、α−メチルスチレン、ビニルトルエンをベースとする炭化水素樹脂も使用することができる。
【００６８】
粘着付与剤としては低い分子量を有するポリアクリレートがますます使用されている。このポリマーが３００００を下回る質量平均分子量Ｍｗを有するのが有利である。このポリアクリレートは少なくとも６０、特に少なくとも８０質量％まで有利にＣ１〜Ｃ８−アルキル（メタ）アクリレートからなる。
【００６９】
有利な粘着付与剤は天然または化学的に変性したロジンである。ロジンは主要な部分がアビエチン酸またはアビエチン酸誘導体からなる。
【００７０】
粘着付与剤の質量による量はポリマー１００質量部に対して有利に５〜１００質量部、特に有利には１０〜５０質量部である（固体／固体）。
【００７１】
この接着剤もしくは圧感接着剤は、結合すべき基材表面の少なくとも一方が軟質ＰＶＣからなっていることを特徴とする、基材の結合のために特に好適である。例えば、接着剤を、例えば紙またはプラスチックからなる支持体上に被覆し、こうして被覆された支持体（例えばラベル、粘着テープおよびフィルム）を軟質ＰＶＣからなる基材（例えば窓異形材（Ｆｅｎｓｔｅｒｐｒｏｆｉｌｅ）等）上に接着する。
【００７２】
特に、本発明による接着剤もしくは圧感接着剤は粘着製品、例えばラベル、粘着テープまたは粘着フィルム、例えば保護フィルムの製造のために好適である。
【００７３】
粘着製品は一般に、支持体、および片面または両面、有利には片面を被覆する接着剤の層からなる。
【００７４】
支持材料とは、例えば紙、ポリオレフィンまたはＰＶＣからなるプラスチック、有利にはＰＶＣ、特に有利には軟質ＰＶＣである。
【００７５】
本発明による混合物は支持材料としての軟質ＰＶＣにおいて特に有利である。
【００７６】
軟質ＰＶＣとは可塑剤を含有し、低下した軟化点を有するポリ塩化ビニルである。通常の可塑剤は、例えば、フタレート、エポキシド、アジピン酸エステルである。軟質ＰＶＣ中の可塑剤の含量は、一般に１０質量％より多く、特に２０質量％より多い。
【００７７】
軟質ＰＶＣにおいては可塑剤が接着剤層中に移行し、接着剤特性が明らかに悪化する。本発明による混合物を用いて、可塑剤の移行は接着剤の特性に全く影響を及ぼさないか、もしくはほとんど影響を及ぼさない。
【００７８】
従って、本発明の対象は特に支持材料として軟質ＰＶＣを有し、その上に被覆された上記ポリマーからなる接着剤層を有する粘着製品である。
【００７９】
支持材料上への接着層の製造のためには、支持材料を常法で被覆することができる。
【００８０】
得られた被覆された基材は、例えば粘着製品、例えばラベル、接着テープまたはフィルムとして使用する。
【００８１】
支持材料として軟質ＰＶＣを有する粘着製品は、特に外部適用のために好適である。
【００８２】
特にプリントした粘着フィルムは外部に適用することができ、例えば全ての種類の広告プレートまたは乗り物上に接着される。
【００８３】
本発明による粘着製品は良好な適用特性を有し、特に良好な剥離強さ（接着）および剪断強さ（凝集）を有する。この特性は支持材料としての軟質ＰＶＣにおいても良好に保持される。
【００８４】
水分の作用による接着剤層の混濁（白化）は全く観察されないか、またはほとんど観察されない。従って、この接着剤層は高い水安定性を有する。
【００８５】
【実施例】
Ａ）ポリマー分散液の製造
ポリマー分散液の製造は、以下に記載するポリマー分散液Ｖ３のための方法により実施した（表参照）：
装入物：水　１５０ｇ
種ポリマー（ポリスチレン）　６．１ｇ
供給流２の２．９ｇ
供給流１（全量　８１９．４ｇ）
完全脱塩水　３０６．０ｇ
Ｄｉｓｐｏｎｉｌ　ＦＥＳ７７（水中３０％濃度）　１３．３ｇ
アクリル酸　５．０ｇ
スチレン　５０．０ｇ
ｎ−ブチルアクリレート　４４５．０ｇ
（Ｄｉｓｐｏｎｉｌ　ＦＥＳ７７：乳化剤、エトキシル化硫酸モノエステルのナトリウム塩）
供給流２（全量　２８．６ｇ）
過硫酸ナトリウム　２８．６ｇ、水中７％濃度
供給流１および供給流２を３時間にわたって９０℃で均等に添加した。次いで更に３０分間、後重合した。
【００８６】
得られたポリマー分散液の固体含量は４９．８質量％、ｐＨ−値６．１であった。
【００８７】
その他の分散液は同様にして製造した。
【００８８】
ポリマーの組成は次の表中に記載する。
【００８９】
【表１】
2004035889.tif 000004
【００９０】
数値の記載は質量％である。
【００９１】
Ｂ）適用試験
ポリマー分散液（増粘剤としてＬａｔｅｋｏｌｌの添加の後）を可塑化ＰＶＣフィルム（Ｒｅｎｏｌｉｔ社）上に２５ｇ／ｍ２の塗布量で被覆し、９０℃で３分間乾燥する。引き続き、剥離強さ（接着）および剪断強さ（凝集）を測定した。
【００９２】
被覆した支持体を２５ｍｍの幅の試験テープに切断する。剪断強さを測定するためには、２５ｍｍ２の接着面を有する試験テープをＶ２Ａ試験スチール上に接着し、重さ１ｋｇのローラで１回ローラをかけ、１０分間貯蔵し（標準条件、相対湿度５０％、１バール、２３℃）、引き続き、重り１ｋｇをひっかけて負荷をかけた（標準条件）。剪断強さのための尺度は重りの落下までの時間である；それぞれ５回の測定の平均を計算した。
【００９３】
剥離強さ（接着）の測定の際には、２．５ｃｍ幅の試験テープをスチールからなる試験体上に接着し、重さ１ｋｇのローラを１回かける。２０分間後に、引っ張り・伸長試験装置の上方のジョーに一方の末端を装着した。この接着テープを試験面から１８０℃の角度で３００ｍｍ／分で剥がした、すなわち接着テープを湾曲させ、試験スチールに平行して剥がし、このために必要な力を測定した。剥離強さのためのこの尺度は力Ｎ／２．５ｃｍであり、これを５回の測定の平均値として示した。この試験も同時に標準条件で行った。
【００９４】
剪断強さおよび剥離強さの試験を熱間貯蔵の後も実施した。試験結合の熱間貯蔵（３日間、７０℃）は試料の促進する老化をシュミレーションしたものであり、こうしてＰＶＣ支持体からの可塑剤の促進された移行に作用する。
【００９５】
水安定性（白化）
試験テープを水浴中に吊した。接着剤フィルムの混濁を経時的に観察した。明らかに混濁を認識することのできる時点を測定した。時間が長いほど、水安定性は優れている。
【００９６】
【表２】
2004035889.tif 000005